【手続補正書】
【提出日】平成23年7月4日(2011.7.4)
【手続補正１】
【補正対象書類名】特許請求の範囲
【補正対象項目名】全文
【補正方法】変更
【補正の内容】
【特許請求の範囲】
【請求項１】
表面反応沈殿炭酸カルシウム(PCC)を含む顔料の調製のための方法であって、
過剰の可溶化カルシウムイオンが工程(d)の際に供給されることを特徴とする、以下の工程を含む方法：
(a) 少なくとも1つの沈殿炭酸カルシウム(PCC)含有顔料を供給する工程;
(b) H3O+イオンを供給する工程;
(c) 水性媒体に可溶化され水不溶性カルシウム塩を形成可能である少なくとも1つのアニオンを供給する工程;
(d)表面反応PCCが、工程(a)において供給されるPCCの少なくとも一部の表面上に形成される該アニオンの不溶性で少なくとも部分的に結晶性のカルシウム塩を含む、該表面反応PCC含有顔料のスラリーを形成するために該PCC含有顔料と該H3O+イオンおよび該可溶化アニオンとを水性媒体中で接触させる工程。
【請求項２】
工程(a)の前記PCC含有顔料が親水性であることを特徴とする、請求項1記載の方法。
【請求項３】
工程(a)の前記PCC含有顔料が、少なくとも1つの微粉砕工程を包含するプロセスから生じ、該微粉砕工程が好ましくは湿式粉砕工程であることを特徴とする、請求項1または2のいずれか一項記載の方法。
【請求項４】
PCC含有顔料の湿式粉砕スラリーのpHが、PCCが方解石GCCで完全に置き換えられた対応するスラリーの粉砕時に観察されるよりも大きい程度まで上昇することが観察されることを特徴とする、請求項3記載の方法。
【請求項５】
PCC含有顔料の前記湿式粉砕スラリーのpHが2を超えて上昇することが観察されることを特徴とする、請求項4記載の方法。
【請求項６】
工程(a)の前記PCC含有顔料が0.01〜10μmの重量中央径を有することを特徴とする、請求項1〜5のいずれか一項記載の方法。
【請求項７】
工程(a)の前記PCC含有顔料が0.5〜2μmの重量中央径を有することを特徴とする、請求項6記載の方法。
【請求項８】
工程(a)の前記PCC含有顔料がまた、タルク、粘土、プラスチック中空球顔料、または二酸化チタンのうち1つまたは複数を含むことを特徴とする、請求項1〜7のいずれか一項記載の方法。
【請求項９】
工程(a)の前記PCC含有顔料がPCCのみからなることを特徴とする、請求項1〜7のいずれか一項記載の方法。
【請求項１０】
工程(a)の前記PCC含有顔料が水性スラリーの形態で供給されることを特徴とする、請求項1〜9のいずれか一項記載の方法。
【請求項１１】
前記スラリーが工程(c)の前に11未満のpHを有することを特徴とする、請求項10記載の方法。
【請求項１２】
前記スラリーが工程(c)の前に10.5未満のpHを有することを特徴とする、請求項11記載の方法。
【請求項１３】
工程(b)の前記H3O+イオンが以下の経路のうち1つまたは複数を経て供給されることを特徴とする、請求項1〜12のいずれか一項記載の方法:
・経路IB: 前記アニオンの酸または酸性塩の添加;
・経路IIB: 前記過剰の可溶化カルシウムイオンの全部または一部を供給するよう同時に働く、すなわち可溶性カルシウムイオンを直接加えることによる、および/またはカルシウムイオンを遊離させるためにPCC出発材料を溶解させることによる、酸または酸性塩の添加。
【請求項１４】
経路IIBの場合、前記過剰の可溶化カルシウムイオンの全部または一部を供給するよう同時に働く前記酸または酸性塩が、硫酸などの硫黄含有酸、塩酸、過塩素酸、ギ酸、乳酸、酢酸、硝酸、およびその可溶性カルシウム酸性塩などのその酸性塩を含む群より選択されることを特徴とする、請求項13記載の方法。
【請求項１５】
スラリーに対する前記H3O+イオンの添加後に、このスラリーのpHが6.0未満の値に一時的に低下することを特徴とする、請求項1〜14のいずれか一項記載の方法。
【請求項１６】
工程(c)の前記アニオンを可溶性の中性塩もしくは酸性塩の形態または酸の形態で加えるが、但し工程(d)の前および/または工程(d)の際にそれを可溶化させることを特徴とする、請求項1〜15のいずれか一項記載の方法。
【請求項１７】
工程(c)の前記アニオンが、PO43-およびHPO42-などのリン酸含有アニオン、シュウ酸アニオン(C2O42-)、CO32-の形態での炭酸含有アニオン、ホスホン酸アニオン、コハク酸アニオン、またはフッ化物アニオンのうち1つまたは複数より選択されることを特徴とする、請求項1〜16のいずれか一項記載の方法。
【請求項１８】
前記アニオンが炭酸含有アニオンである場合、スラリーに対するガス状CO2の導入を経て該炭酸含有アニオンをインサイチューで生成することを特徴とする、請求項1〜17のいずれか一項記載の方法。
【請求項１９】
工程(a)において供給されるPCCの重量に基づいた5〜50重量%に対応する量で前記アニオンを加えることを特徴とする、請求項1〜18のいずれか一項記載の方法。
【請求項２０】
工程(a)において供給されるPCCの重量に基づいた15〜30重量%に対応する量で前記アニオンを加えることを特徴とする、請求項19記載の方法。
【請求項２１】
前記PCCと前記H3O+イオンとを接触させた後に前記アニオンと該PCCとを接触させることを特徴とする、請求項1〜20のいずれか一項記載の方法。
【請求項２２】
工程(d)の際に供給される前記過剰の可溶化カルシウムイオンが、以下の経路のうち1つまたは複数を経て供給されることを特徴とする、請求項1〜21のいずれか一項記載の方法:
・経路IA: 可溶性の中性または酸性カルシウム塩の添加;
・経路IIA: インサイチューで可溶性の中性または酸性カルシウム塩を生成する酸または中性もしくは酸性非カルシウム塩の添加。
【請求項２３】
経路IAを経て前記過剰の可溶化カルシウムイオンが供給される場合、それがCaCl2またはCa(NO3)2のうち1つまたは複数より選択されることを特徴とする、請求項22記載の方法。
【請求項２４】
工程(a)において供給されるPCCの重量に基づいた3重量%またはそれ以上に対応する量で可溶化カルシウムイオンが供給されることを特徴とする、請求項1〜23のいずれか一項記載の方法。
【請求項２５】
工程(a)において供給されるPCCの重量に基づいた5重量%またはそれ以上に対応する量で可溶化カルシウムイオンが供給されることを特徴とする、請求項24記載の方法。
【請求項２６】
50℃を超える温度で工程(d)を行うことを特徴とする、請求項1〜19のいずれか一項記載の方法。
【請求項２７】
60℃を超える温度で工程(d)を行うことを特徴とする、請求項26記載の方法。
【請求項２８】
工程(d)において層流を発生させるようにスラリーを混合することを特徴とする、請求項1〜27のいずれか一項記載の方法。
【請求項２９】
工程(d)がシリケート、シリカ、アルカリ土類金属アルミネート、またはその混合物からなる群より選択される少なくとも1つの化合物の存在下で行われることを特徴とする、請求項1〜28のいずれか一項記載の方法。
【請求項３０】
前記シリケートが、ケイ酸アルミニウムまたはアルカリ土類金属シリケートより選択されることを特徴とする、請求項29記載の方法。
【請求項３１】
スラリーにバブリングされる（bublle）不活性ガスの存在下で工程(d)が行われることを特徴とする、請求項1〜30のいずれか一項記載の方法。
【請求項３２】
不活性非カルシウム塩などの、スラリーのイオン強度を増加させる添加剤の存在下で工程(d)が行われることを特徴とする、請求項1〜31のいずれか一項記載の方法。
【請求項３３】
前記添加剤がNaClもしくはKNO3、またはその混合物より選択されることを特徴とする、請求項32記載の方法。
【請求項３４】
前記表面反応PCCスラリーの水相を脱イオン水で置き換え、かつ好ましくは、除去した水相をカルシウムイオン源として方法中に再導入することを特徴とする、請求項1〜33のいずれか一項記載の方法。
【請求項３５】
工程(d)の表面反応PCCの前記スラリーを濃縮することを特徴とする、請求項1〜34のいずれか一項記載の方法。
【請求項３６】
工程(d)において形成される前記スラリーに分散剤を加えることを特徴とする、請求項1〜35のいずれか一項記載の方法。
【請求項３７】
乾燥表面反応PCC製造物を得るために工程(d)の表面反応PCCの前記スラリーを乾燥させることを特徴とする、請求項1〜36のいずれか一項記載の方法。
【請求項３８】
前記乾燥製造物を脂肪酸でさらに処理することを特徴とする、請求項37記載の方法。
【請求項３９】
請求項1〜36のいずれか一項記載の方法によって得られることを特徴とする、表面反応PCC含有顔料のスラリー。
【請求項４０】
表面反応PCCが前記アニオンの不溶性で少なくとも部分的に結晶性のカルシウム塩を含み、該アニオンの該カルシウム塩が好ましくは、工程(a)において供給される前記PCC含有顔料のPCCの少なくとも一部の表面から広がることを特徴とする、請求項39記載の表面反応PCC含有顔料のスラリー。
【請求項４１】
前記塩がリン酸八カルシウム(OCP)、ヒドロキシアパタイト(HAP)またはリン酸三カルシウム(TCP)のうち1つまたは複数を含むことを特徴とする、請求項40記載の表面反応PCC含有顔料のスラリー。
【請求項４２】
表面反応PCCが5:95〜95:5のアニオンのカルシウム塩:炭酸カルシウム含有量質量比を有することを特徴とする、請求項39または40記載の表面反応PCC含有顔料のスラリー。
【請求項４３】
表面反応PCCが20:80〜60:40のアニオンのカルシウム塩:炭酸カルシウム含有量質量比を有することを特徴とする、請求項42記載の表面反応PCC含有顔料のスラリー。
【請求項４４】
表面反応PCCが25:75〜50:50のアニオンのカルシウム塩:炭酸カルシウム含有量質量比を有することを特徴とする、請求項43記載の表面反応PCC含有顔料のスラリー。
【請求項４５】
表面反応PCCが、
・H3O+イオンが前記アニオンの添加のみを経て供給されるように、すなわち、該アニオンのイオン電荷を理論上平衡させるために必要なモル量またはそれ未満のモル量で該H3O+イオンが供給されるように;かつ
・経路IAも経路IBも実行されないように、
工程(a)において供給される同一のPCCと工程(b)の同一の可溶化アニオンおよび該H3O+イオンとを同時にまたは別個の工程において接触させた後で得られるBET比表面積よりも大きいBET比表面積を有することを特徴とする、
請求項39〜44のいずれか一項記載の表面反応PCC含有顔料のスラリー。
【請求項４６】
工程(a)において供給されるPCC含有顔料中のPCCのBET比表面積よりも少なくとも3倍大きいBET比表面積を表面反応PCCが有することを特徴とする、請求項39〜45のいずれか一項記載の表面反応PCC含有顔料のスラリー。
【請求項４７】
工程(a)において供給されるPCC含有顔料中のPCCのBET比表面積よりも好ましくは7倍大きいBET比表面積を表面反応PCCが有することを特徴とする、請求項46記載の表面反応PCC含有顔料のスラリー。
【請求項４８】
表面反応PCCが20〜120m2/gのBET比表面積を有することを特徴とする、請求項39〜47のいずれか一項記載の表面反応PCC含有顔料のスラリー。
【請求項４９】
表面反応PCCが55〜115m2/gのBET比表面積を有することを特徴とする、請求項48記載の表面反応PCC含有顔料のスラリー。
【請求項５０】
表面反応PCCが60〜100m2/gのBET比表面積を有することを特徴とする、請求項49記載の表面反応PCC含有顔料のスラリー。
【請求項５１】
表面反応PCCを含むスラリーが最大25重量%の固形分を有することを特徴とする、請求項39〜50のいずれか一項記載の表面反応PCC含有顔料のスラリー。
【請求項５２】
表面反応PCCを含むスラリーが5〜20重量%の固形分を有することを特徴とする、請求項51記載の表面反応PCC含有顔料のスラリー。
【請求項５３】
表面反応PCC含有顔料の湿式粉砕時に、湿式粉砕スラリーのpHが湿式粉砕プロセス中に少なくとも2上昇することが観察されることを特徴とする、請求項39〜52のいずれか一項記載の表面反応PCC含有顔料のスラリー。
【請求項５４】
表面反応PCCが1〜2.2cm3/gの細孔容積を有することを特徴とする、請求項39〜53のいずれか一項記載の表面反応PCC含有顔料のスラリー。
【請求項５５】
請求項37または38のいずれか一項記載の方法による請求項39〜54のいずれか一項記載のスラリーから得られることを特徴とする、乾燥表面反応PCC含有顔料。
【請求項５６】
紙、ティッシュペーパー、プラスチック、塗料、または水処理における、請求項55記載の表面反応PCCまたは請求項39〜54のいずれか一項記載の表面反応PCCスラリーの使用。
【手続補正２】
【補正対象書類名】明細書
【補正対象項目名】００２７
【補正方法】変更
【補正の内容】
【００２７】
すなわち、本出願人は、表面反応沈殿炭酸カルシウム(PCC)を含む顔料の調製のための方法であって、過剰の可溶化カルシウムイオンが工程(d)の際に供給されることを特徴とする、以下の工程を含む方法を開発した：
(a) 少なくとも1つの沈殿炭酸カルシウム(PCC)含有顔料を供給する工程;
(b) H3O+イオンを供給する工程;
(c) 水性媒体に可溶化され水不溶性カルシウム塩を形成可能である少なくとも1つのアニオンを供給する工程;
(d)表面反応PCCが、工程(a)において供給されるPCCの少なくとも一部の表面上に形成される該アニオンの不溶性で少なくとも部分的に結晶性のカルシウム塩を含む、該表面反応PCC含有顔料のスラリーを形成するために、該PCC含有顔料と該H3O+イオンおよび該可溶化アニオンとを水性媒体中で接触させる工程。
[請求項1001]
表面反応沈殿炭酸カルシウム(PCC)を含む顔料の調製のための方法であって、
過剰の可溶化カルシウムイオンが工程(d)の際に供給されることを特徴とする、以下の工程を含む方法：
(a) 少なくとも1つの沈殿炭酸カルシウム(PCC)含有顔料を供給する工程;
(b) H3O+イオンを供給する工程;
(c) 水性媒体に可溶化され水不溶性カルシウム塩を形成可能である少なくとも1つのアニオンを供給する工程;
(d)表面反応PCCが、工程(a)において供給されるPCCの少なくとも一部の表面上に形成される該アニオンの不溶性で少なくとも部分的に結晶性のカルシウム塩を含む、該表面反応PCC含有顔料のスラリーを形成するために該PCC含有顔料と該H3O+イオンおよび該可溶化アニオンとを水性媒体中で接触させる工程。
[請求項1002]
工程(a)の前記PCC含有顔料が親水性であることを特徴とする、請求項1001記載の方法。
[請求項1003]
工程(a)の前記PCC含有顔料が、少なくとも1つの微粉砕工程を包含するプロセスから生じることを特徴とする、請求項1001または1002のいずれか一項記載の方法。
[請求項1004]
微粉砕工程が湿式粉砕工程であることを特徴とする、請求項1003記載の方法。
[請求項1005]
PCC含有顔料の湿式粉砕スラリーのpHが、PCCが方解石GCCで完全に置き換えられた対応するスラリーの粉砕時に観察されるよりも大きい程度まで上昇することが観察されることを特徴とする、請求項1004記載の方法。
[請求項1006]
工程(a)の前記PCC含有顔料の湿式粉砕時に、湿式粉砕スラリーのpHが2を超えて上昇することが観察されることを特徴とする、請求項1004または1005のいずれか一項記載の方法。
[請求項1007]
工程(a)の前記PCC含有顔料が0.01〜10μm、より好ましくは0.5〜2μmの重量中央径を有することを特徴とする、請求項1001〜1006のいずれか一項記載の方法。
[請求項1008]
工程(a)の前記PCC含有顔料がまた、タルク、粘土、プラスチック中空球顔料、または二酸化チタンのうち1つまたは複数を含むことを特徴とする、請求項1001〜1007のいずれか一項記載の方法。
[請求項1009]
工程(a)の前記PCC含有顔料がPCCのみからなることを特徴とする、請求項1001〜1007のいずれか一項記載の方法。
[請求項1010]
工程(a)の前記PCC含有顔料が水性スラリーの形態で供給されることを特徴とする、請求項1001〜1009のいずれか一項記載の方法。
[請求項1011]
前記スラリーが工程(c)の前に11未満、好ましくは10.5未満のpHを有することを特徴とする、請求項1010記載の方法。
[請求項1012]
PCC含有顔料が分散していることを特徴とする、請求項1010または1011記載の方法。
[請求項1013]
工程(b)の前記H3O+イオンが以下の経路のうち1つまたは複数を経て供給されることを特徴とする、請求項1001〜1012のいずれか一項記載の方法:
・経路IB: 前記アニオンの酸または酸性塩の添加;
・経路IIB: 前記過剰の可溶化カルシウムイオンの全部または一部を供給するよう同時に働く、すなわち可溶性カルシウムイオンを直接加えることによる、および/またはカルシウムイオンを遊離させるためにPCC出発材料を溶解させることによる、酸または酸性塩の添加。
[請求項1014]
経路IIBの場合、前記過剰の可溶化カルシウムイオンの全部または一部を供給するよう同時に働く前記酸または酸性塩が、好ましくは硫酸などの硫黄含有酸、塩酸、過塩素酸、ギ酸、乳酸、酢酸、硝酸、およびその可溶性カルシウム酸性塩などのその酸性塩を含む群より選択され、より好ましくは硫酸などの硫黄含有酸、塩酸、酢酸、およびその可溶性カルシウム酸性塩などのその酸性塩を含む群より選択されることを特徴とする、請求項1013記載の方法。
[請求項1015]
スラリーに対する前記H3O+イオンの添加後に、このスラリーのpHが6.0未満の値に一時的に低下することを特徴とする、請求項1001〜1014のいずれか一項記載の方法。
[請求項1016]
工程(c)の前記アニオンを可溶性の中性塩もしくは酸性塩の形態または酸の形態で加えるが、但し工程(d)の前および/または工程(d)の際にそれを可溶化させることを特徴とする、請求項1001〜1015のいずれか一項記載の方法。
[請求項1017]
工程(c)の前記アニオンが、PO43-およびHPO42-などのリン酸含有アニオン、シュウ酸アニオン(C2O42-)、CO32-の形態での炭酸含有アニオン、ホスホン酸アニオン、コハク酸アニオン、またはフッ化物アニオンのうち1つまたは複数より選択され、好ましくはPO43-およびHPO42-などのリン酸含有アニオン、シュウ酸アニオン(C2O42-)、ホスホン酸アニオン、コハク酸アニオン、またはフッ化物アニオンのうち1つまたは複数より選択され、最も好ましくはPO43-およびHPO42-などのリン酸含有アニオンのうち1つまたは複数より選択されることを特徴とする、請求項1001〜1016のいずれか一項記載の方法。
[請求項1018]
前記アニオンが炭酸含有アニオンである場合、スラリーに対するガス状CO2の導入を経て該炭酸含有アニオンをインサイチューで生成することを特徴とする、請求項1001〜1017のいずれか一項記載の方法。
[請求項1019]
工程(a)において供給されるPCCの重量に基づいた5〜50重量%、好ましくは15〜30重量%に対応する量で前記アニオンを加えることを特徴とする、請求項1001〜1018のいずれか一項記載の方法。
[請求項1020]
前記PCCと前記H3O+イオンとを接触させた後に前記アニオンと該PCCとを接触させることを特徴とする、請求項1001〜1019のいずれか一項記載の方法。
[請求項1021]
工程(d)の際に供給される前記過剰の可溶化カルシウムイオンが、以下の経路のうち1つまたは複数を経て供給されることを特徴とする、請求項1001〜1020のいずれか一項記載の方法:
・経路IA: 可溶性の中性または酸性カルシウム塩の添加;
・経路IIA: インサイチューで可溶性の中性または酸性カルシウム塩を生成する酸または中性もしくは酸性非カルシウム塩の添加。
[請求項1022]
経路IAを経て前記過剰の可溶化カルシウムイオンが供給される場合、それがCaCl2またはCa(NO3)2のうち1つまたは複数より選択されることを特徴とする、請求項1021記載の方法。
[請求項1023]
工程(a)において供給されるPCCの重量に基づいた3重量%またはそれ以上、好ましくは5重量%またはそれ以上に対応する量で可溶化カルシウムイオンが供給されることを特徴とする、請求項1001〜1022のいずれか一項記載の方法。
[請求項1024]
50℃を超える、好ましくは60℃を超える温度で工程(d)を行うことを特徴とする、請求項1001〜1023のいずれか一項記載の方法。
[請求項1025]
工程(d)において層流を発生させるようにスラリーを混合することを特徴とする、請求項1001〜1024のいずれか一項記載の方法。
[請求項1026]
工程(d)がシリケート、シリカ、アルカリ土類金属アルミネート、またはその混合物からなる群より選択される少なくとも1つの化合物の存在下で行われることを特徴とする、請求項1001〜1025のいずれか一項記載の方法。
[請求項1027]
前記シリケートが、ケイ酸アルミニウムまたはアルカリ土類金属シリケートより選択されることを特徴とする、請求項1026記載の方法。
[請求項1028]
スラリーにバブリングされる（bublle）不活性ガスの存在下で工程(d)が行われることを特徴とする、請求項1001〜1027のいずれか一項記載の方法。
[請求項1029]
不活性非カルシウム塩などの、スラリーのイオン強度を増加させる添加剤の存在下で工程(d)が行われることを特徴とする、請求項1001〜1028のいずれか一項記載の方法。
[請求項1030]
前記添加剤がNaClもしくはKNO3、またはその混合物より選択されることを特徴とする、請求項1029記載の方法。
[請求項1031]
前記表面反応PCCスラリーの水相を脱イオン水で置き換えることを特徴とする、請求項1001〜1030のいずれか一項記載の方法。
[請求項1032]
除去した水相を方法におけるカルシウムイオン源として再導入することを特徴とする、請求項1031記載の方法。
[請求項1033]
連続的プロセスであることを特徴とする、請求項1001〜1032のいずれか一項記載の方法。
[請求項1034]
工程(d)の表面反応PCCの前記スラリーを濃縮することを特徴とする、請求項1001〜1033のいずれか一項記載の方法。
[請求項1035]
工程(d)において形成される前記スラリーに分散剤を加えることを特徴とする、請求項1001〜1034のいずれか一項記載の方法。
[請求項1036]
乾燥表面反応PCC製造物を得るために工程(d)の表面反応PCCの前記スラリーを乾燥させることを特徴とする、請求項1001〜1035のいずれか一項記載の方法。
[請求項1037]
前記乾燥製造物を脂肪酸でさらに処理することを特徴とする、請求項1036記載の方法。
[請求項1038]
前記乾燥製造物を水で洗浄することを特徴とする、請求項1036または1037記載の方法。
[請求項1039]
請求項1001〜1035のいずれか一項記載の方法によって得られることを特徴とする、表面反応PCC含有顔料のスラリー。
[請求項1040]
表面反応PCCが前記アニオンの不溶性で少なくとも部分的に結晶性のカルシウム塩を含むことを特徴とする、請求項1039記載の表面反応PCC含有顔料のスラリー。
[請求項1041]
前記アニオンの前記カルシウム塩が工程(a)において供給される前記PCC含有顔料のPCCの少なくとも一部の表面から広がることを特徴とする、請求項1040記載の表面反応PCC含有顔料のスラリー。
[請求項1042]
前記塩がリン酸八カルシウム(OCP)、ヒドロキシアパタイト(HAP)またはリン酸三カルシウム(TCP)のうち1つまたは複数を含むことを特徴とする、請求項1039〜1041のいずれか一項記載の表面反応PCC含有顔料のスラリー。
[請求項1043]
表面反応PCCが5:95〜95:5、好ましくは20:80〜60:40、より好ましくは25:75〜50:50のアニオンのカルシウム塩:炭酸カルシウム含有量質量比を有することを特徴とする、請求項1039〜1042のいずれか一項記載の表面反応PCC含有顔料のスラリー。
[請求項1044]
表面反応PCCが、
・H3O+イオンが前記アニオンの添加のみを経て供給されるように、すなわち、該アニオンのイオン電荷を理論上平衡させるために必要なモル量またはそれ未満のモル量で該H3O+イオンが供給されるように;かつ
・経路IAも経路IBも実行されないように、
工程(a)において供給される同一のPCCと工程(b)の同一の可溶化アニオンおよび該H3O+イオンとを同時にまたは別個の工程において接触させた後で得られるBET比表面積よりも大きいBET比表面積を有することを特徴とする、
請求項1039〜1043のいずれか一項記載の表面反応PCC含有顔料のスラリー。
[請求項1045]
工程(a)において供給されるPCC含有顔料中のPCCのBET比表面積よりも少なくとも3倍、より好ましくは7倍大きいBET比表面積を表面反応PCCが有することを特徴とする、請求項1039〜1044のいずれか一項記載の表面反応PCC含有顔料のスラリー。
[請求項1046]
表面反応PCCが20〜120m2/g、好ましくは55〜115m2/g、より好ましくは60〜100m2/gのBET比表面積を有することを特徴とする、請求項1039〜1045のいずれか一項記載の表面反応PCC含有顔料のスラリー。
[請求項1047]
表面反応PCCを含むスラリーが最大25重量%、好ましくは5〜20重量%の固形分を有することを特徴とする、請求項1039〜1046のいずれか一項記載の表面反応PCC含有顔料のスラリー。
[請求項1048]
表面反応PCC含有顔料の湿式粉砕時に、湿式粉砕スラリーのpHが湿式粉砕プロセス中に少なくとも2上昇することが観察されることを特徴とする、請求項1039〜1047のいずれか一項記載の表面反応PCC含有顔料のスラリー。
[請求項1049]
表面反応PCCが1〜2.2cm3/gの細孔容積を有することを特徴とする、請求項1039〜1048のいずれか一項記載の表面反応PCC含有顔料のスラリー。
[請求項1050]
請求項1036〜1038のいずれか一項記載の方法による請求項1039〜1049のいずれか一項記載のスラリーから得られることを特徴とする、乾燥表面反応PCC含有顔料。
[請求項1051]
紙、ティッシュペーパー、プラスチック、塗料、または水処理における、請求項1050記載の表面反応PCCまたは請求項1039〜1049のいずれか一項記載の表面反応PCCスラリーの使用。